(57)【要約】【課題】本発明は、高速ラミネート時に良好な外観が得られるまでのエージング期間が短く、金属鋼板への密着性に優れるラミネート缶用接着剤組成物の提供を目的とする。【解決手段】金属板、接着剤層、およびプラスチックフィルムを備える積層体の接着剤層形成に使用する樹脂組成物であって、  水酸基含有ウレタン樹脂（Ａ）、ブロックイソシアネート硬化剤（Ｂ）、エポキシ基含有樹脂（Ｃ）、および多塩基酸硬化剤（Ｄ）を含み、  前記水酸基含有ウレタン樹脂（Ａ）の樹脂分１００質量部に対して前記エポキシ基含有樹脂（Ｃ）の樹脂分を２５〜７０質量部含む、樹脂組成物。【選択図】なし【特許請求の範囲】
【請求項１】
金属板、接着剤層、およびプラスチックフィルムを備える積層体の接着剤層形成に使用する樹脂組成物であって、
水酸基含有ウレタン樹脂（Ａ）、ブロックイソシアネート硬化剤（Ｂ）、エポキシ基含有樹脂（Ｃ）、および多塩基酸硬化剤（Ｄ）を含み、
前記水酸基含有ウレタン樹脂（Ａ）の樹脂分１００質量部に対して前記エポキシ基含有樹脂（Ｃ）の樹脂分を２５〜７０質量部含む、樹脂組成物。
【請求項２】
さらに、非ブロックイソシアネート硬化剤（Ｅ）を含む、請求項１記載の樹脂組成物。
【請求項３】
前記エポキシ基含有樹脂（Ｃ）１００質量部に対して前記多塩基酸硬化剤（Ｄ）を１〜５０質量部含む、請求項１または２記載の樹脂組成物。
【請求項４】
前記エポキシ基含有樹脂（Ｃ）が環状構造を有する樹脂である、請求項１〜３いずれか１項に記載の樹脂組成物。
【請求項５】
前記多塩基酸硬化剤（Ｄ）がブロック多塩基酸硬化剤である、請求項１〜４いずれか１項に記載の樹脂組成物。
【請求項６】
前記ブロックイソシアネート硬化剤のブロック剤の解離温度が、１２０〜１６０℃である、請求項１〜５いずれか１項に記載の樹脂組成物。
【請求項７】
金属板、接着剤層、およびプラスチックフィルムを備え、
前記接着剤層は、水酸基含有ウレタン樹脂（Ａ）、ブロックイソシアネート硬化剤（Ｂ）、エポキシ基含有樹脂（Ｃ）、および多塩基酸硬化剤（Ｄ）を含んだ樹脂組成物を硬化させたものであり、
前記水酸基含有ウレタン樹脂（Ａ）の樹脂分１００質量部に対して前記エポキシ基含有樹脂（Ｃ）の樹脂分を２５〜７０質量部含む、積層体。
【請求項８】
請求項７記載の積層体の成形物である缶本体、および蓋部材を備える、飲料缶。
【発明の詳細な説明】
【技術分野】
【０００１】
本発明は、プラスチックフィルムと金属の貼り合わせに好ましく用いられる接着剤組成物およびその製造方法に関する。
【背景技術】
【０００２】
従来から、食物や飲料（以下、飲料等という）を保存する缶の内・外面は、それぞれ耐食性、装飾性等を付与する目的で各種の塗装や印刷が施されている。飲料等用の缶は、その形態から大きく２ピース缶と３ピース缶とに分類できる。２ピース缶は、有底缶胴部と、蓋部とからなる。３ピース缶は、缶胴部と、底部と蓋部とからなる。
【０００３】
２ピース缶、３ピース缶いずれの場合も、金属に直に塗料を塗布したり、インキを印刷したりする方法の他に、あらかじめグラビア印刷等で意匠性に優れ高級感のある印刷層を設けた接着剤層付きプラスチックフィルムを作成し、それを缶胴部にラミネートする方法が実用化されている。
【０００４】
例えば、２ピース缶の場合、プラスチックフィルムの片面にグラビア印刷等で印刷層を設け、該印刷層上に接着剤層を形成させた接着剤層付きプラスチックフィルムと、金属缶の外面がプラスチックフィルムで被覆されてなるプラスチックフィルム金属缶の有底缶胴部とを１００〜２３０℃で、曲面でラミネートした後、１５０〜２５０℃で１〜数分間加熱し、接着剤を硬化させることにより得られる。
【０００５】
一方、３ピース缶の場合、プラスチックフィルムの片面にグラビア印刷等で印刷層を設け、該印刷層上に接着剤層を形成させた接着剤層付きプラスチックフィルムと、金属板とを１００〜２３０℃で、平面でラミネートした後、１５０〜２５０℃で１〜数分間加熱し、接着剤を硬化させ、さらに金属板を円筒状に丸め、端面を接着、溶接することにより得られる。
【０００６】
また、近年、接着剤中にアルミニウムペースト、ガラスフレーク、パール顔料等を含むことで、フィルムや缶に直接印刷した場合では表現できない意匠性を発現することができ、化粧品、飲料缶、家電分野における需要が伸びてきている。
【０００７】
意匠性を発現するのに必要な大粒径の顔料、粉末では接着阻害を起こす問題があるが、それに対して、特許文献１〜３に記載する、ポリエステルやウレタン変性ポリエステルを用いた接着剤により問題を解決してきた。
【０００８】
しかしながら、前記する意匠性を発現する顔料を含んだ接着剤の需要増加に対して、生産量を向上するためにラミネート速度を１００ｍ／分から１８０ｍ／分に変更し、ラミネート速度を高速化する他、高速化した際も硬化が進行するようにラミネート温度を１５０℃から２００℃に変更するなど、ラミネートの高速化・高温化が施されているが、従来のラミネート缶用接着剤組成物では、高速でのラミネート時にシワや浮きが生じ、外観不良となり易く、その後の加工時に金属鋼板への密着性が低下する他、ラミネート時に発生する高温に耐え、良好な外観を得るために、塗工後からラミネートまでに、硬化を促進する、ある一定期間のエージングが必要であった。
【先行技術文献】
【特許文献】
【０００９】
【特許文献１】特開２００４−１０７４１０号公報
【特許文献２】特開平１１−１９９８５１号公報
【特許文献３】特開２０１２−１４８４３３号公報
【発明の概要】
【発明が解決しようとする課題】
【００１０】
本発明は、高速ラミネート時に良好な外観が得られるまでのエージング期間が短く、金属鋼板への密着性に優れるラミネート缶用接着剤組成物の提供を目的とする。
【課題を解決するための手段】
【００１１】
すなわち、本発明は、金属板、接着剤層、およびプラスチックフィルムを備える積層体の接着剤層形成に使用する樹脂組成物であって、
水酸基含有ウレタン樹脂（Ａ）、ブロックイソシアネート硬化剤（Ｂ）、エポキシ基含有樹脂（Ｃ）、および多塩基酸硬化剤（Ｄ）を含み、
前記水酸基含有ウレタン樹脂（Ａ）の樹脂分１００質量部に対して前記エポキシ基含有樹脂（Ｃ）の樹脂分を２５〜７０質量部含む、樹脂組成物に関する。
【００１２】
また、本発明は、さらに、非ブロックイソシアネート硬化剤（Ｅ）を含む上記樹脂組成物に関する。
【００１３】
また、本発明は、前記エポキシ基含有樹脂（Ｃ）１００質量部に対して前記多塩基酸硬化剤（Ｄ）を１〜５０質量部含む上記樹脂組成物に関する。
【００１４】
また、本発明は、前記エポキシ基含有樹脂（Ｃ）が環状構造を有する樹脂である上記樹脂組成物に関する。
【００１５】
また、前記多塩基酸硬化剤（Ｄ）がブロック多塩基酸硬化剤である上記樹脂組成物に関する。
【００１６】
また、前記ブロックイソシアネート硬化剤のブロック剤の解離温度が、１２０〜１６０℃である上記樹脂組成物に関する。
【００１７】
また、金属板、接着剤層、およびプラスチックフィルムを備え、
前記接着剤層は、水酸基含有ウレタン樹脂（Ａ）、ブロックイソシアネート硬化剤（Ｂ）、エポキシ基含有樹脂（Ｃ）、および多塩基酸硬化剤（Ｄ）を含んだ樹脂組成物を硬化させたものであり、
前記水酸基含有ウレタン樹脂（Ａ）の樹脂分１００質量部に対して前記エポキシ基含有樹脂（Ｃ）の樹脂分を２５〜７０質量部含む、積層体に関する。
【００１８】
また、上記積層体の成形物である缶本体、および蓋部材を備える、飲料缶に関する。
【発明の効果】
【００１９】
上記の本発明の樹脂組成物は、水酸基含有ウレタン樹脂、ブロックイソシアネート硬化剤、エポキシ基含有樹脂、および多塩基酸硬化剤を含むことで、ラミネート速度を高速とした時の外観が良好であり、その後の金属板への密着性が良好である他、高速ラミネート時に良好な外観が得られるまでのエージング期間を短縮できる効果を有している。
【００２０】
本発明により、ラミネート速度の高速化に対応したラミネート缶用接着剤組成物を提供できる。
【発明を実施するための形態】
【００２１】
まず、本発明の接着剤層形成に使用する樹脂組成物について以下に説明する。本発明の樹脂組成物の組成は以下の通りである。
【００２２】
＜＜水酸基含有ウレタン樹脂（Ａ）＞＞
本発明において用いる水酸基含有ウレタン樹脂（Ａ）は、常法に従い、得ることができる。例えば、
（１）ポリエステルポリオール（ａ１）とポリイソシアネート化合物（ａ２）とを、水酸基過剰の条件下で反応させる方法、
（２）ポリエステルポリオール（ａ１）とポリイソシアネート化合物（ａ２）とを、イソシアネート基過剰の条件下で反応し、イソシアネート基含有ポリウレタンプレポリマーを得、次いで該ポリウレタンプレポリマーと鎖伸長剤として多価アルコールとを反応する方法が挙げられる。
【００２３】
ポリエステルポリオール（ａ１）は、常法に従い、得ることができる。例えば、反応槽中に多価アルコールと多塩基酸を仕込み、加熱、撹拌しながら１８０〜２５０℃ にて反応することにより得られる。
【００２４】
＜多価アルコール＞
前記多価アルコールの例としては、例えばエチレングリコール、１ ，２−プロパンジオール、１，３−プロパンジオール、１，２−ブタンジオール、１，３−ブタンジオール、１，４−ブタンジオール、２−ブチル−２−エチル−１，３−プロパンジオール、ネオペンチルグリコール、ペンタンジオール、３−メチル−１，５−ペンタンジオール、ヘキサンジオール、シクロヘキサンジオール、シクロヘキサンジメタノール、１，４−ブチンジオール、ジエチレングリコール、トリエチレングリコール、ジプロピレングリコール、トリメチロールプロパン、ビスフェノールＡのエチレンオキサド付加物、ビスフェノールＡのプロピレンオキサド付加物などの飽和および不飽和の低分子グリコール類、ｎ−ブチルグリシジルエーテル、２−エチルヘキシルグリシジルエーテル類のアルキルグリシジルエーテル類やバーサティック酸グリシジルエステル等のモノカルボン酸グリシジルエステル類である。
更には、環状エステル化合物を開環重合させてポリエステルポリオールを得ることもできる。
【００２５】
＜多塩基酸＞
前記多塩基酸の例としては、例えばアジピン酸、フタル酸、イソフタル酸、テレフタル酸、テトラヒドロフタル酸、ヘキサヒドロフタル酸、マレイン酸、フマル酸、こはく酸、しゅう酸、マロン酸、グルタル酸、ピメリン酸、スペリン酸、アゼライン酸、セバシン酸、ダイマー酸などの二塩基酸、および、これらの無水物が挙げられる。
【００２６】
＜ポリイソシアネート化合物（ａ２）＞
ポリイソシアネート化合物（ａ２）としては、芳香族、脂肪族または脂環族の各種公知の種々のジイソシアネート類や、３官能のイソシアネート類も必要に応じて使用することが出来る。
例えば、芳香族ジイソシアネートとしては、１，５−ナフチレンジイソシアネート、４，４’−ジフェニルメタンジイソシアネート、４，４’−ジフェニルジメチルメタンジイソシアネート、４，４’−ジベンジルイソシアネート、ジアルキルジフェニルメタンジイソシアネート、テトラアルキルジフェニルメタンジイソシアネート、１，３−フェニレンジイソシアネート、１，４−フェニレンジイソシアネート、トリレンジイソシアネート等が、
脂肪族ジイソシアネートとしては、ブタン−１，４−ジイソシアネート、ヘキサメチレンジイソシアネ−ト、イソプロピレンジイソシアネート、メチレンジイソシアネート、２，２，４−トリメチルヘキサメチレンジイソシアネート、キシリレンジイソシアネート、ｍ−テトラメチルキシリレンジイソシアネート、ダイマー酸のカルボキシル基をイソシアネート基に転化したダイマージイソシアネート等が、
脂環族ジイソシアネートとしては、シクロヘキサン−１，４−ジイソシアネート、イソホロンジイソシアネート、リジンジイソシアネート、ジシクロヘキシルメタン−４、４’−ジイソシアネート、１，３ービス（イソシアネートメチル）シクロヘキサン、メチルシクロヘキサンジイソシアネート、ノルボルナンジイソシアネート等が挙げられる。
また、３官能イソシアネート類としては、上記ジイソシアネート類をトリメチロールプロパン等で３官能化したアダクト体、イソシアヌレート体、ビューレット体等が挙げられる。
【００２７】
＜鎖伸長剤＞
水酸基含有ウレタン樹脂（Ａ）を得る際に用いられる鎖伸長剤としては、各種公知の多価アルコールを使用できる。
当該多価アルコールとしては、エチレングリコール、ジエチレングリコール、トリエチレングリコール、１，２−プロパンジオール、１，３−プロパンジオール、１，３−ブタンジオール、１，４−ブタンジオール、ネオペンチルグリコール、ペンタンジオール、３−メチル−１，５− ペンタンジオール、１，６−ヘキサンジオール、オクタンジオール、１，４−ブチルジオール、ジプロピレングリコール等の飽和および不飽和の各種公知の低分子グリコール類およびダイマー酸のカルボキシル基を水酸基に転化したダイマージオール等が代表例として挙げられる。
【００２８】
水酸基含有ウレタン樹脂（Ａ）の重量平均分子量（以下、Ｍｗという）は５０，０００〜４００，０００が好ましく、１５０，０００〜３００，０００がより好ましい。樹脂のＭｗが４００，０００以下になると加工時の金属鋼板への密着性がより向上する。またＭｗが５０，０００以上になるとラミネート後の外観がより向上する。
【００２９】
なお、重量平均分子量は、樹脂のゲルパーミエーションクロマトグラフィ（ＧＰＣ）によるポリスチレン換算の値である。例えば、カラム（昭和電社製ＫＦ−８０５Ｌ、ＫＦ−８０３Ｌ、及びＫＦ−８０２）の温度を４０℃として、溶離液としてＴＨＦを用い、流速を０．２ｍｌ/ｍｉｎとし、検出をＲＩ、試料濃度を０．０２％とし、標準試料としてポリスチレンを用いて行ったものである。本発明の重量平均分子量は、上記の方法により測定した値を記載している。
【００３０】
＜＜ブロックイソシアネート硬化剤（Ｂ）＞＞
ポリイソシアネート化合物（ａ２）の説明の項で記載したイソシアネート化合物を従来公知の方法にてブロック化剤でブロックされてなるものである。
ジイソシアネート化合物をイソシアヌレート体化してなる３官能のイソシアネート化合物のブロック化物（Ｂ−１）が貼着・積層し焼き付けたプラスチック被覆金属板に高度な加工を加えた後、さらにレトルト処理を加えた場合、接着剤層と金属または接着剤層と印刷層の接着力の点で好ましい（ 以下、高度な加工を加え、さらにレトルト処理した後の接着性を加工密着性という）。
【００３１】
＜ブロック化剤＞
ブロック化剤としては、例えばフェノール、チオフェノール、メチルチオフェノール、キシレノール、クレゾール、レゾルシノール、ニトロフェノール、クロロフェノール等のフェノール類、アセトンオキシム、メチルエチルケトンオキシム、シクロヘキサノンオキシム等のオキシム類、メタノール、エタノール、ｎ−プロピルアルコール、イソプロピルアルコール、ｎ−ブチルアルコール、イソブチルアルコール、ｔ−ブチルアルコール、ｔ−ペンタノール、エチレングリコールモノエチルエーテル、エチレングリコールモノブチルエーテル、ジエチレングリコールモノエチルエーテル、プロピレングリコールモノメチルエーテル、ベンジルアルコールなどのアルコール類、３，５−ジメチルピラゾール、１，２−ピラゾール等のピラゾール類、１，２，４−トリアゾール等のトリアゾール類、エチレンクロルヒドリン、１，３−ジクロロ−２−プロパノール等のハロゲン置換アルコール類、ε−カプロラクタム、δ−バレロラクタム、γ−ブチロラクタム、β−プロピルラクタム等のラクタム類、アセト酢酸メチル、アセト酢酸エチル、アセチルアセトン、マロン酸メチル、マロン酸エチル等の活性メチレン化合物類が挙げられ、その他にもアミン類、イミド類、メルカプタン類、イミン類、尿素類、ジアリール類等も挙げられる。
高速ラミネート時の外観という点では、ラミネート時の高温・高圧力に耐えるために低温解離・速硬化するブロック剤がより好ましく、メチルエチルケトンオキシム、ピラゾール類を使用することが好ましい。
また、メチルエチルケトンオキシム、ピラゾール類及びトリアゾール類でそれぞれブロック化したものを併用することもできる。
【００３２】
＜＜エポキシ基含有樹脂（Ｃ）＞＞
エポキシ基含有樹脂（Ｃ）は、硬化後の接着層の凝集力を高めレトルト後の白化を抑制し、かつ高加工時における剥離が生じないために必要である。また、数平均分子量（以下、Ｍｎという）が３００〜１００００の範囲にあることが好ましく、５００〜７０００の範囲にあることがより好ましい。Ｍｎが３００より小さいエポキシ基含有樹脂を用いて接着剤組成物を得て、プラスチックフィルムと金属板とを貼り合わせても、接着剤層の凝集力が不十分となるため高加工時における剥離が生じやすくなることがある。一方、Ｍｎが１００００よりも大きいエポキシ基含有樹脂は、前記水酸基含有ウレタン樹脂（Ａ）との相溶性が悪く、その結果このようなエポキシ基含有樹脂を用いても均一な接着剤組成物は得難く、不均一な接着剤組成物を用いてプラスチックフィルムと金属板とを貼り合わせた場合には、十分な接着力を確保することが難しくなることがある。
【００３３】
また、耐熱性という観点から、エポキシ基含有樹脂（Ｃ）は、環状構造を有しているものが望ましい。環状構造を有するエポキシ基含有樹脂として、脂環式エポキシ樹脂、芳香族含有エポキシ樹脂、トリアジン骨格含有エポキシ樹脂等が、それぞれ挙げられる。
【００３４】
＜＜多塩基酸硬化剤（Ｄ）＞＞
多塩基酸硬化剤（Ｄ）としては、一分子中にカルボキシル基を１個有する化合物（ｄ１）、一分子中にカルボキシル基を２個以上有する化合物（ｄ２）が挙げられる。
【００３５】
一分子中にカルボキシル基を１個有する化合物（ｄ１）としては、飽和モノカルボン酸、不飽和モノカルボン酸、芳香族カルボン酸等が挙げられる。
飽和モノカルボン酸としては、酢酸、プロピオン酸、酪酸、２−メチルプロパン酸（イソ酪酸）、２−エチルへキシル酸、ラウリン酸、シクロヘキ酸カルボン酸等が、不飽和モノカルボン酸としては、アクリル酸、メタクリル酸、クロトン酸、オレイン酸等が、芳香族モノカルボン酸としては、安息香酸、トルイル酸、ナフトエ酸等が、それぞれ挙げられる。
【００３６】
一分子中にカルボキシル基を２個以上有する化合物（ｄ２）としては、脂肪族ポリカルボン酸、芳香族ポリカルボン酸、脂環族ポリカルボン酸等が挙げられる。
脂肪族ポリカルボン酸としては、シュウ酸、マロン酸、コハク酸、グルタル酸、アジピン酸、アゼライン酸、セバシン酸、デカメチレンジカルボン酸等が、芳香族ポリカルボン酸としては、フタル酸、イソフタル酸、テレフタル酸、トリメリット酸、ピロメリット酸等が、脂環族ポリカルボン酸としては、テトラヒドロカルボン酸、ヘキサヒドロカルボン酸等、また、それぞれの酸無水物が挙げられる。
【００３７】
多塩基酸硬化剤（Ｄ）はブロック化してなるものを用いても良い。
【００３８】
多塩基酸硬化剤（Ｄ）をブロック化してなるものとしては、一分子中にカルボキシル基を１個有する化合物を、一分子中にビニルエーテル基もしくはビニルチオエーテル基を１個有する化合物でブロックしてなるもの、一分子中にカルボキシル基を１個有する化合物を、一分子中にビニルエーテル基もしくはビニルチオエーテル基を２個以上有する化合物でブロックしてなるもの、一分子中にカルボキシル基を２個以上有する化合物を、一分子中にビニルエーテル基もしくはビニルチオエーテル基を１個有する化合物、でブロックしてなるもの、一分子中にカルボキシル基を２個以上有する化合物を、一分子中にビニルエーテル基もしくはビニルチオエーテル基を２個以上有する化合物でブロックしてなるものが挙げられる。
【００３９】
本発明では、非ブロックイソシアネート硬化剤（Ｅ）を前記ブロックイソシアネート硬化剤（Ｂ）とは別に用いることができる。
前記ブロックイソシアネート硬化剤（Ｂ）とは別に非ブロックイソシアネート硬化剤（Ｅ）を用いることで、硬化がより速く進行し、ラミネート時の高温、高圧力に耐えることができ、高速ラミネート後の外観がより向上することが期待できる。また、飲料缶用途においては、レトルト処理後の耐水白化性を向上できる。
【００４０】
非ブロックイソシアネート硬化剤（Ｅ）としては、前記ポリイソシアネート化合物（ａ２）の説明の項で記載したイソシアネート化合物を用いることができる。
【００４１】
また、本発明の接着剤は、その他必要に応じて種々の顔料、有機溶剤、有機錫化合物、３級アミン等の硬化触媒、帯電防止剤、表面平滑剤、消泡剤、分散剤等の種々の添加剤を含有することができる。
顔料としては、酸化チタン、硫酸バリウム、タルク、炭酸カルシウム、シリカ、炭酸マグネシウム、アルミニウム、酸化アルミニウム等が挙げられる。
有機溶剤としては、トルエン、キシレン、ソルベッソ、ノルマルヘキサン、シクロヘキサン、メチルシクロヘキサン、エチルシクロヘキサン、酢酸エチル、酢酸プロピル、酢酸ブチル、メチルエチルケトン、メチルイソブチルケトン、シクロヘキサノン、イソホロン、エチレングリコールモノメチルエーテル、エチレングリコールモノエチルエーテル、エチレングリコールモノイソプロピルエーテル、エチレングリコールモノブチルエーテル、プロピレングリコールメチルエーテル、更には前記グリコールエーテルのアセテート類、ジエチレングリコールジメチルエーテル、ジエチレングリコールジエチルエーテル等から溶解性、蒸発速度等を考慮して選択される。
【００４２】
上記した本発明の接着剤は、基材又は被着体に塗布・乾燥後タックフリーの状態にした後、基材と被着体とを加熱・加圧下に貼着・積層することができる。
基材又は被着体としては、プラスチックフィルム、印刷層を設けたプラスチックフィルム、金属板等が挙げられ、プラスチックフィルムと金属板、プラスチックフィルムとプラスチックフィルム、プラスチックフィルムと印刷層を設けたプラスチックフィルム、印刷層を設けたプラスチックフィルムと印刷層を設けたプラスチックフィルム、印刷層を設けたプラスチックフィルムと金属板、金属板と金属板との貼着・積層等に適用でき、特にプラスチックフィルムと金属板とを印刷層を介して貼着・積層する際に好適に使用することができる。プラスチックフィルムと金属板とを印刷層を介して貼着・積層するには、
（１）印刷層を設けたプラスチックフィルムの印刷層上に接着剤層を設け、接着剤層付きプラスチックフィルムを得、該接着剤層付きプラスチックフィルムの接着剤層と金属板とを接触せしめ、加熱・加圧し、接着剤層付きプラスチックフィルムと金属板とを貼着・積層することもできるし、
（２）印刷層を設けたプラスチックフィルムの印刷層と、接着剤層を設けた接着剤層付き金属板の接着剤層とを接触せしめ、加熱・加圧し、印刷層付きプラスチックフィルムと接着剤層付き金属板とを貼着・積層することもできるが、前者が好ましい。
【００４３】
本発明の接着剤層付きプラスチックフィルムは、プラスチックフィルムと、印刷層と、上述の接着剤から形成される接着剤層とがこの順序で積層されてなるものである。例えば、印刷層を設けたプラスチックフィルムを得た後、その印刷面側に上記した接着剤をスプレーコーティング、ロールコーティング、グラビアコーティング、リップコーティングなどにより塗布し、タックフリーになるように加熱乾燥し、接着剤層付きプラスチックフィルムを得ることができる。加熱乾燥後の状態において接着剤層をタックフリーの状態にすることによって、接着剤層付きプラスチックフィルムを巻き取り保存等することができる。この接着剤層付きプラスチックフィルムは、飲料等用の缶の外面側に用いられる。
【００４４】
プラスチックフィルムとしては、ポリエステルフィルム、ポリオレフィンフィルム、ナイロンフィルム等が挙げられる。
ポリエステルフィルムとしては、ポリエチレンテレフタレート等が、またポリオレフィンフィルムとしては、ポリエチレンフィルム、ポリプロピレンフィルム等が挙げられ、飲料缶用としてはポリエステルフィルムが好ましく、特にポリエチレンテレフタレートが好ましい。
【００４５】
印刷層は、プラスチックフィルムの一方の面にグラビア印刷、フレキソ印刷等にてインキを印刷・乾燥することにより得られる。
印刷に供される印刷インキとしては、種々のものが用いられるが、耐水性、耐ボイル・レトルト性等の観点から、ポリウレタンをバインダーとするインキが好ましい。
【００４６】
得られた接着剤層付きプラスチックフィルムの接着剤層と金属板とを対向・接触せしめつつ、１８０〜２２０℃ に加熱したロール間を通過させ熱圧着せしめた後、１８０〜２３０℃ で１〜数分間加熱し、接着剤を十分に硬化させることにより、プラスチックフィルム被覆金属板を得ることができる。
プラスチックフィルム被覆金属板を得る場合、予め内面側がプラスチックフィルムで被覆された金属板を用いても良いし、外面用の接着剤層付きプラスチックフィルムと金属板とを貼着・積層するのと同時に金属板の他方の面に内面用の接着剤層付きプラスチックフィルムを貼着・積層しても良いし、あるいは金属板の一方の面に外面用の接着剤層付きプラスチックフィルムを貼着・積層した後、金属板の他方の面に内面用の接着剤層付きプラスチックフィルムを貼着・積層しても良い。
【００４７】
さらに外面側の表面、即ちプラスチックフィルムの印刷層とは接していない方の側（非印刷層側）にトップコート層が設けられていてもよい。このようなトップコート層は、金属板の一方の面に外面用の接着剤層付きプラスチックフィルムを貼着・積層した後に設けてもよいし、あるいは金属板と貼着・積層する前、つまり接着剤層付きプラスチックフィルムの状態で設けておいてもよい。
後者の場合、プラスチックフィルムの一方の面にトップコート層を設け、次いで該プラスチックフィルムの背面、即ちトップコート層を設けていない側に印刷層を設け、次いで該印刷層の上に接着剤層を設けても良いし、プラスチックフィルムの一方の面に印刷層を設け、次いで該プラスチックフィルムの背面、即ち非印刷層側にトップコート層を設け、その後印刷層上に接着剤層を設けても良い。
本発明のプラスチックフィルム被覆金属板に用いられる金属板の素材としては、例えば鉄、ブリキ、ステンレス鋼、チタン、銅、アルミニウム等が挙げられる。なお、これらの金属の表面には、あらかじめ表面処理が施されていてもよく、また各種プライマーが形成されていてもよい。
上記のようにして得た内・外面をプラスチックフィルムで被覆した金属板を用いて３ピ−ス缶の缶胴部を得ることができる。
【実施例】
【００４８】
以下、本発明を実施例により具体的に説明するが、本発明はこれら具体例のみに限定されるものではない。なお、例中［部］とあるのは［質量部］を示す。
【００４９】
［実施例１］
分水器、還流冷却器、精留塔、温度調節器、窒素導入管、撹拌装置、減圧装置を有する２リットル四口フラスコに、エチレングリコール２７．５部、２−ブチル−２−エチル−１，３−プロパンジオール３１．６部、ネオペンチルグリコール５８．０部を仕込み、よく撹拌した後に、セバシン酸４２．７部、イソフタル酸６４．９部、テレフタル酸７５．４部を仕込み、窒素気流下で撹拌しながら１６０〜２８０に加熱し脱水を１４時間行い、脱水量が理論値の９５％に達したら、更にテトラブトキシチタンを０．００６部仕込み、所定の粘度になるまで２４０℃で減圧反応を続け、Ｍｗ２０，０００、水酸基価３ＫＯＨｍｇ／ｇの水酸基を有するポリエステル樹脂（ａ）を得た。
【００５０】
得られたポリエステル樹脂（ａ）３００部、トルエン３９０部を同様の２リットル四口フラスコに仕込み１００℃ に昇温し、溶液が均一になるまで撹拌した。これにヘキサメチレンジイソシアネート（ 以下ＨＤＩという）の３官能イソシアヌレート体６部、ジブチル錫ジラウレート０．１５部を添加し、４時間反応を行った。反応終了後、メチルエチルケトン（以下ＭＥＫという）１６７部を添加し、Ｍｗ１７０，０００、固形分３５％ のウレタン変性ポリエステルポリオール（Ａ１）溶液を得た。
【００５１】
このウレタン変性ポリエステルポリオール（Ａ１）溶液２８５．７部（樹脂分で１００部）、ＨＤＩの３官能イソシアヌレート体を活性メチレンでブロック化したブロック化イソシアネートを２６．７部（ 固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを６０部（樹脂分１００部に対して３０部）、カルボン酸をビニルアルキルエーテルでブロックした多塩基酸硬化剤である、ノフキュア−ＴＮ１（日本油脂（株）製、固形分６０％ ）を２．０部（樹脂分１００部に対して１．２部）、キシレンを１７３部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（１）を調製した。
【００５２】
[実施例２]
実施例１で合成したポリエステル樹脂（ａ）３００部、トルエン３９０部を同様の２リットル四口フラスコに仕込み１００℃ に昇温し、溶液が均一になるまで撹拌した。これにＨＤＩの３官能イソシアヌレート体７．５部、ジブチル錫ジラウレート０．１５部を添加し、５時間反応を行った。反応終了後、メチルエチルケトン（以下ＭＥＫという）１６７部を添加し、Ｍｗ２５０，０００、固形分３５％ のウレタン変性ポリエステルポリオール（Ａ２）溶液を得た。
【００５３】
実施例１のウレタン変性ポリエステルポリオール（Ａ１）溶液をウレタン変性ポリエステルポリオール（Ａ２）溶液に変更した以外は、実施例１と同様な所作を行い、不揮発分３５％の接着剤（２）を調製した。
【００５４】
[実施例３]
実施例１で合成したポリエステル樹脂（ａ）３００部、トルエン３９０部を実施例１と同様の２リットル四口フラスコに仕込み１００ ℃ に昇温し溶液が均一になるまで撹拌した。これにイソホロンジイソシアネート（以下ＩＰＤＩという）の３官能イソシアヌレート体３部、ジブチル錫ジラウレート０．１５部を添加し、３ 時間反応を行った。反応終了後、ＭＥＫ１６７部を添加し、Ｍｗ２８０，０００、固形分３５％のウレタン変性ポリエステルポリオール（Ａ３）溶液を得た。
【００５５】
実施例１のウレタン変性ポリエステルポリオール（Ａ１）溶液をウレタン変性ポリエステルポリオール（Ａ３）溶液に変更した以外は、実施例１と同様な所作を行い、不揮発分３５％の接着剤（３）を調製した。
【００５６】
[実施例４]
実施例１で合成したウレタン変性ポリエステルポリオール（Ａ１）溶液２８５．７部（樹脂分で１００部）、ＨＤＩの３官能イソシアヌレート体を３，５−ジメチルピラゾールでブロック化したブロック化イソシアネートを２６．７部（ 固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを６０部（樹脂分１００部に対して３０部）、多塩基酸硬化剤であるノフキュア−ＴＮ１（日本油脂（株）製、固形分６０％ ）を２．０部（樹脂分１００部に対して１．２部）、キシレンを１７３部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（４）を調製した。
【００５７】
[実施例５]
実施例１で合成したウレタン変性ポリエステルポリオール（Ａ１）溶液２８５．７部（樹脂分で１００部）、ＨＤＩの３官能イソシアヌレート体をε−カプロラクタムでブロック化したブロック化イソシアネートを２７．８部（ 固形分７２％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを６０部（樹脂分１００部に対して３０部）、多塩基酸硬化剤であるノフキュア−ＴＮ１（日本油脂（株）製、固形分６０％ ）を２．０部（樹脂分１００部に対して１．２部）、キシレンを１７３部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（５）を調製した。
【００５８】
[実施例６]
実施例１で合成したウレタン変性ポリエステルポリオール（Ａ１）溶液２８５．７部（樹脂分で１００部）、ＩＰＤＩの３官能イソシアヌレート体をメチルエチルケトンオキシム（以下、ＭＥＫオキシム）でブロック化したブロック化イソシアネートを３０．８部（ 固形分６５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを６０部（樹脂分１００部に対して３０部）、多塩基酸硬化剤であるノフキュア−ＴＮ１（日本油脂（株）製、固形分６０％ ）を２．０部（樹脂分１００部に対して１．２部）、キシレンを１７３部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（６）を調製した。
【００５９】
[実施例７]
実施例１で合成したウレタン変性ポリエステルポリオール（Ａ１）溶液２８５．７部（樹脂分で１００部）、ＨＤＩの３官能イソシアヌレート体を活性メチレンでブロック化したブロック化イソシアネートを２６．７部（固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを１００部（樹脂分１００部に対して５０部）、多塩基酸硬化剤であるノフキュア−ＴＮ１（日本油脂（株）製、固形分６０％ ）を３．３部（樹脂分１００部に対して２．０部）、キシレンを１９０部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（７）を調製した。
【００６０】
[実施例８]
実施例１で合成したウレタン変性ポリエステルポリオール（Ａ１）溶液２８５．７部（樹脂分で１００部）、ＨＤＩの３官能イソシアヌレート体を活性メチレンでブロック化したブロック化イソシアネートを２６．７部（固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを１４０部（樹脂分１００部に対して７０部）、多塩基酸硬化剤であるノフキュア−ＴＮ１（日本油脂（株）製、固形分６０％ ）を４．７部（樹脂分１００部に対して２．８部）、キシレンを２０７．３部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（８）を調製した。
【００６１】
[実施例９]
実施例１で合成したウレタン変性ポリエステルポリオール（Ａ１）溶液２８５．７部（樹脂分で１００部）、ＨＤＩの３官能イソシアヌレート体を活性メチレンでブロック化したブロック化イソシアネートを２６．７部（固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを１００部（樹脂分１００部に対して５０部）、多塩基酸硬化剤であるノフキュア−ＴＮ１（日本油脂（株）製、固形分６０％ ）を１２．５部（樹脂分１００部に対して７．５部）、キシレンを１９８部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（９）を調製した。
【００６２】
[実施例１０]
実施例１で合成したウレタン変性ポリエステルポリオール（Ａ１）溶液２８５．７部（樹脂分で１００部）、ＨＤＩの３官能イソシアヌレート体を活性メチレンでブロック化したブロック化イソシアネートを２６．７部（固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを１００部（樹脂分１００部に対して５０部）、多塩基酸硬化剤であるノフキュア−ＴＮ１（日本油脂（株）製、固形分６０％ ）を２５部（樹脂分１００部に対して１５部）、キシレンを２６０．６部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（１０）を調製した。
【００６３】
[実施例１１]
実施例１で合成したウレタン変性ポリエステルポリオール（Ａ１）溶液２８５．７部（樹脂分で１００部）、ＨＤＩの３官能イソシアヌレート体を活性メチレンでブロック化したブロック化イソシアネートを２６．７部（固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを１００部（樹脂分１００部に対して５０部）、多塩基酸硬化剤であるノフキュア−ＴＮ１（日本油脂（株）製、固形分６０％ ）を３７．５部（樹脂分１００部に対して２２．５部）、キシレンを２１５．５部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（１１）を調製した。
【００６４】
[実施例１２]
実施例１で合成したウレタン変性ポリエステルポリオール（Ａ１）溶液２８５．７部（樹脂分で１００部）、ＨＤＩの３官能イソシアヌレート体を活性メチレンでブロック化したブロック化イソシアネートを２６．７部（固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを１００部（樹脂分１００部に対して５０部）、多塩基酸硬化剤であるノフキュア−ＴＮ１（日本油脂（株）製、固形分６０％ ）を５０部（樹脂分１００部に対して３０部）、キシレンを２０３部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（１２）を調製した。
【００６５】
[実施例１３]
実施例（４）で調製した接着剤１００部に対してＨＤＩの３官能イソシアヌレートの非ブロック体を０．６４部添加し、接着剤（１３）を調製した。
【００６６】
[実施例１４]
実施例（４）で調製した接着剤１００部に対してＩＰＤＩの３官能イソシアヌレートの非ブロック体を０．６４部添加し、接着剤（１４）を調製した。
【００６７】
[比較例１]
実施例１で合成したウレタン変性ポリエステルポリオール（Ａ１）溶液２８５．７部（樹脂分で１００部）、ＨＤＩの３官能イソシアヌレート体を３，５−ジメチルピラゾールでブロック化したブロック化イソシアネートを２６．７部（ 固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを２０部（樹脂分１００部に対して１０部）、多塩基酸硬化剤であるノフキュア−ＴＮ１（日本油脂（株）製、固形分６０％ ）を２．５部（樹脂分１００部に対して１．５部）、キシレンを１５６部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（１５）を調製した。
【００６８】
[比較例２]
実施例１で合成したウレタン変性ポリエステルポリオール（Ａ１）溶液２８５．７部（樹脂分で１００部）、ＨＤＩの３官能イソシアヌレート体を３，５−ジメチルピラゾールでブロック化したブロック化イソシアネートを２６．７部（ 固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを４０部（樹脂分１００部に対して２０部）、多塩基酸硬化剤であるノフキュア−ＴＮ１（日本油脂（株）製、固形分６０％ ）を５．０部（樹脂分１００部に対して３．０部）、キシレンを１６７部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（１６）を調製した。
【００６９】
[比較例３]
実施例１で合成したウレタン変性ポリエステルポリオール（Ａ１）溶液２８５．７部（樹脂分で１００部）、ＨＤＩの３官能イソシアヌレート体を３，５−ジメチルピラゾールでブロック化したブロック化イソシアネートを２６．７部（ 固形分７５％、樹脂分１００部に対して２０部 ）、ビスフェノールＡ型エポキシ樹脂であるｊＥＲ−１００１（三菱ケミカル（株）製、Ｍｎ約９００、エポキシ当量約４７０ｇ／ｅｑ．）を固形分５０％にＭＥＫで希釈したものを１６０部（樹脂分１００部に対して８０部）、多塩基酸硬化剤であるノフキュア−ＴＮ１（日本油脂（株）製、固形分６０％ ）を２０部（樹脂分１００部に対して１２部）、キシレンを２２８．７部、アルミニウムペーストを６６．２部（固形分７１％、樹脂分１００部に対して４７部）、硫酸バリウムを４８．５部、シリカを８部、およびジブチル錫ジラウレート０．００５部をペイントコンディショナーで混合分散させ、不揮発分３５％の接着剤（１７）を調製した。
【００７０】
[ラミネート試験用塗工フィルムの作製]
各実施例及び比較例で得た接着剤を用いて、以下のようにしてプラスチックフィルムと金属板とを貼着・積層した。
厚さ１２μｍのコロナ処理ＰＥＴフィルムに、ポリウレタンをバインダーとするグラビアインキ「ＮＥＷＬＰスーパーＲ３９Ｓ藍」および「ＮＥＷＬＰスーパーＲ６３０白」（共に東洋インキＳＣホールディングス（株）製）をトルエン／ＭＥＫ／イソプロパノール＝４０／４０／２０（重量比）の溶剤にて粘度を調整し、３５μｍグラビア版にてＰＥＴフィルム／藍／白の順でグラビア印刷を行った。
次いで、各実施例及び各比較例で調整した接着剤を前記ＰＥＴフィルム印刷物のインキ面に、バーコーターにて５ｇ／ｍ２になるように塗工、１７０℃で４０秒間乾燥後、縦２００ｍｍ、横１００ｍｍ の大きさに切り、ラミネート試験用塗工フィルムを得た。
【００７１】
[高速ラミネート適性評価]
ラミネート機のロール温度２００℃ 、ロール圧力５Ｋｇ／ｃｍ２、ラミネート速度１３ｍ／分の条件でスズメッキ鋼板と熱圧着し、プラスチックフィルム被膜金属板を得たときのラミネート外観を評価し、結果を表１に示した。評価条件は以下の通りである。
【００７２】
スズメッキ鋼板と前記ラミネート試験用塗工フィルムとをラミネートし、ＰＥＴフィルム側から外観を確認し、下記基準に従い評価した。
○：ラミネート面に異常は見られない
△：ラミネート面に僅かにユズ肌が見られる
×：ラミネート面にユズ肌が著しく見られる
【００７３】
[加工した後の耐レトルト付着性]
深絞り加工機を用いて、２３０℃２分間の加熱処理したプラスチックフィルム被膜金属板を直径３０ｍｍ、絞り高さ１２ｍｍのキャップ状に加工し、加圧レトルト装置により１２５℃で３０分間熱水レトルト処理を行い、レトルト後の密着性を評価した。評価基準は次の５段階評価とした。
５点：フィルムの剥離は見られない。
４点：フィルム剥離は見られないが、ごく僅かに気泡が見られる。
３点：僅かにフィルム剥離が見られる。
２点：加工面積の５０％程度にフィルム剥離が見られる。
１点：全面にフィルム剥離が見られる。
【００７４】
[塗工から良好なラミネート外観が得られるまでの最適エージング期間とその後の密着性評価]
ラミネート機のロール温度２２０℃ 、ロール圧力５Ｋｇ／ｃｍ2、ラミネート速度１ｍ／分の条件でスズメッキ鋼板と熱圧着し、プラスチックフィルム被膜金属板を得たときのラミネート外観を確認し、前記評価法に従い、塗工後から評価が「〇」となるまでに要したエージング期間を確認し、結果を表１に示した。評価条件は以下の通りである。
【００７５】
◎：塗工直後
○：塗工後室温１日経過
△：塗工後室温３日経過
×：塗工後室温５日経過
【００７６】
【表１】
2019112536.tif 000002